КОМПОЗИЦИЯ, СОДЕРЖАЩАЯ ПОЛУУПОРЯДОЧЕННЫЙ ГИДРОСИЛИКАТ КАЛЬЦИЯ

1. Композиция, содержащая минеральный компонент и полимерный водорастворимый диспергатор, где минеральный компонент содержит полуупорядоченный гидросиликат кальция, имеющий кажущийся размер кристаллитов 15 нм или меньше и меньше, чем 35 мас. % кристаллических фаз, отличных от полуупорядоченного от гидросиликата кальция.
2. Композиция по п. 1, где молярное отношение кальция к кремнию в минеральном компоненте находится в диапазоне от 0.5 до 2.5, предпочтительно от 0.8 до 2.2, особенно предпочтительно от 1.0 до 2.0 или от 1.6 до 2.0.
3. Композиция по п. 1 или 2, содержащая 2 мас. % или меньше щелочных металлов, в перерасчете на минеральный компонент.
2
2
2
2
4. Композиция по любому из предыдущих пунктов, где удельная площадь поверхности БЭТ минерального компонента, определенная в соответствии с DIN ISO 9277:2003-05, находится в диапазоне от 30 до 150 м/г, предпочтительно от 80 до 150 м/г, в частности от 90 до 150 м/г, особенно предпочтительно от 100 до 150 м/г.
5. Способ получения композиции, содержащей гидросиликат кальция, где минеральный компонент приводят в контактирование по меньшей мере с одним водорастворимым полимерным диспергатором в водной среде путем введения кинетической энергии, где минеральный компонент содержит полуупорядоченный гидросиликат кальция, имеющий кажущийся размер кристаллитов 15 нм или меньше и меньше чем 35 мас. % кристаллических фаз, отличных от полуупорядоченного гидросиликата кальция.
6. Способ по п. 5, где минеральный компонент был получен взаимодействием оксида или гидроксида кальция с диоксидом кремния в присутствии воды в гидротермальных условиях при температуре в диапазоне от 100°С до 400°С в течение периода от 5 часов до 30 часов.
7. Способ по п. 6, где минеральный компонент был получен в присутствии пенообразователя.
8. Способ по любому из пп. 5-7, в котором контактирование минерального компонента с водорастворимым полимерным диспергатором осуществляют путем введения энергии смешения или сдвига.
9. Способ по п. 8, в котором контактирование минерального компонента с водорастворимым полимерным диспергатором осуществляют путем измельчения.
10. Способ по п. 9, в котором измельчение проводят до размера частиц d (50) минерального компонента, определенного с помощью статического светорассеяния, составляющего ≤400 нм, предпочтительно ≤300 нм, особенно предпочтительно ≤200 нм.
11. Способ по любому из пп. 5-10, в котором гребенчатый полимер, имеющий боковые цепи из полиалкиленоксида, используют в качестве полимерного диспергатора.
12. Смесь строительных материалов, содержащая композицию по любому из пп. 1-4 и, необязательно, гидравлическое связующее или скрытое гидравлическое связующее, в частности цемент, шлак, предпочтительно гранулированный доменный шлак, флеш, кварцевую муку, метакаолин, природные пуццоланы, кальцинированные горючий сланец, кальциевосульфоалюминатные цементы и/или кальциевоалюминатные цементы.
13. Применение композиции по любому из пп. 1-4 для ускорения отверждения строительных химических смесей, включая гидравлическое связующее или латентное гидравлическое связующее, в частности цемент, шлак, предпочтительно гранулированный доменный шлак, фляш, кремнеземную муку, метакаолин, природные пуццоланы, обожженный горючий сланец, кальциевосульфоалюминатные цементы и/или кальциевоалюминатные цементы, предпочтительно строительных химических смесей, содержащих преимущественно цемент в качестве гидравлического связующего.